(57)【特許請求の範囲】
【請求項１】
型彫り面及び水冷孔を有し、ダイカスト金型内にセットしてキャビティを形成する入子のヒートクラック及び割れを防止する方法であって、
前記入子の前記型彫り面から前記水冷孔の先端部を含む所定距離（Ｌ＋ΔＬ）までの部分の降伏ひずみを前記ダイカスト金型による鋳造時に前記入子に生じる熱ひずみよりも大きくし、前記入子の前記型彫り面から前記所定距離（Ｌ＋ΔＬ）よりも離れた部分の降伏ひずみを前記ダイカスト金型による鋳造時に前記入子に生じる熱ひずみよりも小さくし、
前記ダイカスト金型による鋳造時に前記入子に生じる熱ひずみによって、前記入子の前記型彫り面から前記所定距離（Ｌ＋ΔＬ）よりも離れた部分に圧縮残留ひずみ生じさせることを特徴とする入子のヒートクラック及び割れ防止方法。
【請求項２】
型彫り面及び水冷孔を有し、ダイカスト金型内にセットしてキャビティを形成する入子のヒートクラック及び割れを防止する方法であって、
前記入子の前記型彫り面から前記水冷孔の先端部を含む所定距離（Ｌ＋ΔＬ）までの部分の降伏ひずみを前記入子の前記型彫り面から前記所定距離（Ｌ＋ΔＬ）よりも離れた部分の降伏ひずみよりも大きくし、
前記入子に対して、前記型彫り面から前記所定距離（Ｌ＋ΔＬ）までの部分にその降伏ひずみ未満の圧縮ひずみが生じ、かつ、前記型彫り面から前記所定距離（Ｌ＋ΔＬ）よりも離れた部分にその降伏ひずみに達する圧縮ひずみが生じる大きさの圧縮荷重を付与することを特徴とする入子のヒートクラック及び割れ防止方法。
【請求項３】
前記入子の全体を焼き入れした後、前記入子の前記型彫り面から前記所定距離（Ｌ＋ΔＬ）よりも離れた部分をソルト浴して焼き戻すことにより、前記入子の降伏ひずみを設定することを特徴とする請求項１又は２に記載の入子のヒートクラック及び割れ防止方法。
【発明の詳細な説明】
【技術分野】
【０００１】
本発明は、入子に溶湯を鋳込むと、入子に発生しうるヒートクラック及び割れ防止方法に関し、さらに詳細には、溶湯が直接鋳込まれる、入子のヒートクラック及び割れ防止方法に関する。
【背景技術】
【０００２】
ダイカスト金型の内、主型に嵌合された、型彫り面（ダイカスト品の外形に対応するキャビティ面）を備える内型（以下「入子」という）があり、この面に溶湯が鋳込まれる。このとき、スライド金型によって適宜圧力をプレス機により負荷し水冷孔を循環する水で冷却して溶湯を凝固させてダイカスト製品を得る。
この方法によると、溶湯及び冷却水による高低温度変化によって、入子内部に引張応力及び圧縮応力が発生するため、ヒートクラックが発生し、さらに、ヒートクラックが徐々に拡大して割れが発生しがちであった。
【０００３】
ヒートクラックや割れが発生すると、水冷孔と入子の溶湯を受けた面との間に水路が通じ、ついには入子寿命が尽きる。その後、入子を交換し、かつ、入子交換のためのラインを停止しなければならないためコスト高となる。そのため、ヒートクラック及び割れを防止する方法を確立する要請があった。
【０００４】
かかる要請に応える同方法が、例えば、特許文献１に開示されている。
特許文献１は、入子の型彫り面の硬度を高めて型彫り面の寿命を向上させ、かつ、入子の型彫り面から厚さ方向（深さ方向又は鉛直下方）に向けて高い硬度から低い硬度に変化させる方法を開示する。
また、図１３に示す方法がある。同方法によれば、入子１Ａの全体に矢印の方向にプレス機（不図示）で圧縮荷重をかけることで入子１Ａを同方向に沿って塑性変形（鎖線のところまで変形）させながら、圧縮残留応力を予め付与して、溶湯を入子の型彫り面１Ａtに鋳込み、ダイカスト品を鋳造できる。
【先行技術文献】
【特許文献】
【０００５】
【特許文献１】特開平４−３６７３６０号公報
【発明の概要】
【発明が解決しようとする課題】
【０００６】
しかし、特許文献１の方法では、入子の硬度が入子内に発生する熱歪みに起因する力より小さいときは、型彫り面は硬化されない。そのため、型彫り面から水冷孔に通じる箇所にヒートクラックが発生してしまう。また、入子の硬度が少なくとも水冷孔の先端まで高くなければ水冷孔に通じるヒートクラックが発生してしまう。
【０００７】
また、同文献の方法では、ヒートクラック及び割れ防止のために、入子の硬度の設定方法や硬度分布の付与方法の明確な指標がなく、入子硬度をどのように具体的に付与するか不明確である。そのため、硬度付与の自動制御が難しい。仮に入子硬度付与の自動制御を誤ると、型彫り面側の硬度が高くなりすぎ、後工程における入子の加工がしづらくなり加工コストがかかる弊害もある。
【０００８】
さらに、図１３に示す従来の方法では、入子１Ａへのプレス機からの応力集中部のみに残留応力が発生しがちでヒートクラック発生の要因となるため好ましくない。すなわち、油圧シリンダからの圧力をスライド金型を通じて入子に単に負荷するだけでは入子に引張残留応力が内在し、かえって、ヒートクラックや引け巣等の不具合が発生し好ましくない。併せて、同方法では、この不具合を防止するために引張力を加えようとすると追加設備が必要となり、また、追加設備を設置したとしても荷重の掛け方が難しくなり好ましくない。
【０００９】
本発明者は、上記不具合を鋭意検討した結果、水冷孔を含む入子の型彫り面に溶湯が鋳込まれると発生する新たな応力によって、入子の型彫り面から水冷孔に通じるヒートクラック及び割れが発生する現象を防止できる方法を見出した。
【００１０】
本発明は、以上を鑑み、水冷孔を含む入子の寿命を向上させるための明確な指標を定めることで、溶湯を入子の型彫り面に流している間、同面から水冷孔に通じるヒートクラック及び割れの発生を防止することを目的とする。
【課題を解決するための手段】
【００１１】
（発明の態様）
以下、本発明の態様を示し、それらについて説明する。なお、（１）項から（３）項が、請求項１から請求項３に対応する。
【００１２】
（１）型彫り面及び水冷孔を有し、ダイカスト金型内にセットしてキャビティを形成する入子のヒートクラック及び割れを防止する方法であって、
前記入子の前記型彫り面から前記水冷孔の先端部を含む所定距離（Ｌ＋ΔＬ）までの部分の降伏ひずみを前記ダイカスト金型による鋳造時に前記入子に生じる熱ひずみよりも大きくし、前記入子の前記型彫り面から前記所定距離（Ｌ＋ΔＬ）よりも離れた部分の降伏ひずみを前記ダイカスト金型による鋳造時に前記入子に生じる熱ひずみよりも小さくし、
前記ダイカスト金型による鋳造時に前記入子に生じる熱ひずみによって、前記入子の前記型彫り面から前記所定距離（Ｌ＋ΔＬ）よりも離れた部分に圧縮残留ひずみを生じさせることを特徴とする入子のヒートクラック及び割れ防止方法。
【００１３】
入子には、通常、溶湯鋳込みによるヒートショックを防ぐため水冷孔が設けられている。しかし、単に水冷孔を設けても、入子にヒートクラック、割れが発生してしまう。
本項によれば、溶湯鋳込み前の、入子の金属物性に関し、明確な指標を示すことができる。入子製造側は、本項で規定する上記関係を満たすように入子を製造すればよい。その結果、従来発生しがちであった、入子のヒートクラック及び割れを防止できる。
【００１４】
（２）型彫り面及び水冷孔を有し、ダイカスト金型内にセットしてキャビティを形成する入子のヒートクラック及び割れを防止する方法であって、
前記入子の前記型彫り面から前記水冷孔の先端部を含む所定距離（Ｌ＋ΔＬ）までの部分の降伏ひずみを前記入子の前記型彫り面から前記所定距離（Ｌ＋ΔＬ）よりも離れた部分の降伏ひずみよりも大きくし、
前記入子に対して、前記型彫り面から前記所定距離（Ｌ＋ΔＬ）までの部分にその降伏ひずみ未満の圧縮ひずみが生じ、かつ、前記型彫り面から前記所定距離（Ｌ＋ΔＬ）よりも離れた部分にその降伏ひずみに達する圧縮ひずみが生じる大きさの圧縮荷重を付与することを特徴とする入子のヒートクラック及び割れ防止方法。
【００１５】
本項は、（１）項と同様、本項によれば、従来発生しがちであった、入子のヒートクラック及び割れを防止できる。
【００１６】
（３）（１）項又は（２）項において、前記入子の全体を焼き入れした後、前記入子の前記型彫り面から前記所定距離（Ｌ＋ΔＬ）よりも離れた部分をソルト浴して焼き戻すことにより、前記入子の降伏ひずみを設定することを特徴とする入子のヒートクラック及び割れ防止方法。
【発明の効果】
【００１８】
本発明によれば、入子に発生しうるヒートクラック及び割れを防ぎ、入子を長寿命化できる。
【図面の簡単な説明】
【００１９】
【図１】第１実施形態における入子の製造フロー図である。
【図２】第１実施形態で熱処理される入子の概略断面図である。
【図３】第１実施形態で、図４の指標に従い入子に熱処理する際の一例を示す概略断面図である。
【図４】第１実施形態で、溶湯鋳込みの際に、入子にヒートクラック及び割れが発生しないような入子内の金属物性に係る指標を示すグラフである。
【図５】入子を上型、下型等他の必要な金型に配置し、ダイカスト品を製造する際の一例を示す概略断面図である。
【図６】入子を上型、下型等の必要な金型に配置し、ダイカスト品を製造する際の一例を示す図５に続く概略断面図である。
【図７】本実施形態によって製造されるダイカスト品の立面図である。
【図８】第２実施形態で、入子に圧縮荷重を付与する際の指標を示すグラフである。
【図９】第２実施形態で、入子に圧縮荷重を付与する方法の一例を示す概略断面図である。
【図１０】非単純形状のダイカスト品の立面図を示す。
【図１１】非単純形状のダイカスト品を鋳造するための入子の概略断面である。
【図１２】図４に示した指標に基づく金属物性を入子に付与する方法の一例を示す概略断面図である。
【図１３】従来技術の一例を示す概略断面図である。
【発明を実施するための形態】
【００２０】
以下、本発明の実施の形態（「本実施形態」という）を、図１から図９を参照しながら説明する。ただし、本発明に係る入子は、本実施形態の材質、形状、大きさ等に限定されるものではない。すなわち、本実施形態に係る入子及びこの入子のヒートクラック及び割れを防ぐ方法は、本発明の要旨を逸脱することなく、当業者により、適宜、修正、改変等が可能である。
【００２１】
＜第１実施形態＞  第１実施形態は、入子準備工程及び熱処理工程を含み、これらの工程で実施される手段によって、図４のグラフのひずみ特性を備えた単純形状の入子１を製造する形態を例示する。
以下、第１実施形態を、図１の製造フローの工程順に説明する。
【００２２】
なお、本実施形態では、説明の便宜のため入子を単純形状とし、水冷孔を１つとした。しかし、実際には、タイヤのホイールのような非単純形状のダイカスト品を鋳造する際に用いられる入子は、非単純形状の型彫り面を冷却するためには、必然的に２つ以上の複数の水冷孔を適正な位置に配置し、ヒートクラックを防止する。係る場合の形態は後述する。
【００２３】
[入子材料の準備工程；Ｓ１]
図２は、第１実施形態で準備する入子１の断面図である。工程Ｓ１では、図２に示される入子１として、例えば、熱間工具鋼、低炭素鋼等の金属材料を準備する。
[入子粗加工及び水冷孔加工工程；Ｓ２]
図２に示されるように、第１実施形態では、入子１の断面は、上半分部１Ａが断面台形状の凸部（切頭コーン状部）を形成し、下半分部１Ｂが円板形状である。
【００２４】
また、入子１は、１つの水冷孔１Ｈを、入子１の略中央に、下面１ｕから、同面１ｕに対して垂直に延在し、かつ上半分部１Ａの略中間位まで存在するように常法により機械加工される。また図示しないがこの水冷孔１Ｈの略垂直方向（又は斜め方向）に、流体接続用孔を形成するようにしてもよい。かかる流体接続用孔を形成すると、水冷孔１Ｈ内に予め存在するエアを流体接続用孔から抜くことができ、入子をソルト浴（後述）に一定深さまで浸漬し易くし、さらには、冷却水の循環路としても使用できる。また、（Ｌ＋ΔＬ）の位置を基準に流体接続用孔を形成するようにして、（Ｌ＋ΔＬ）の位置と後述のソルト浴面との位置決めに利用してもよい。
【００２５】
[入子全体の焼き入れ工程；Ｓ３]及び[入子全体の焼き戻し工程；Ｓ４]
工程Ｓ３及び工程Ｓ４は、入子全体への熱処理工程である。より具体的には、例えば特許文献１に開示されているような公知の焼入れ処理及び焼き戻し処理を入子１の全体に施せばよい。
[入子の再焼き戻し工程；Ｓ５]
工程Ｓ５では、従来方法と異なる入子１の熱処理（再焼き戻し）を行う。すなわち、以下に示すヒートクラック及び割れを確実に防止できる指標に従い、入子１に熱処理を行う。
なお、ヒートクラックを防止できれば、割れは必然的に防止できるので、以降の説明では、ヒートクラックの防止に焦点を当てて説明する。
【００２６】
図３は、工程Ｓ５で使用する熱処理装置２の概略断面図である。
図３に示されるように、熱処理装置２は、例えば、公知のソルト浴槽３（ソルト浴４）を含み、かつ、図示しないヒータ手段によってソルト浴４の浴温を一定値に加熱・維持する。
そして、図示しない搬送手段によって鉛直上方から入子１を吊り下げながら、下面１ｕの方からソルト浴４に入子１を浸すように入浴させ、目的とする熱処理を行う。
このとき、第１実施形態では、図３に示すように、ソルト浴４への入子１の浸漬深さは、入子外面である型彫り面１ｓの頂部１ｔから水冷孔１Ｈまでの距離Ｌよりも長い、距離（Ｌ＋ΔＬ）の位置、すなわち、型彫り面１ｓから水冷孔１Ｈの先端部を含む所定距離（Ｌ＋ΔＬ）までの部分が浸漬されないように設定する。
そして、図４のグラフに示された指標に従って、この（Ｌ＋ΔＬ）の位置で、入子１中の金属物性に関し、後述するように、熱ひずみεｈと降伏ひずみεｙの大小関係が逆転するような熱処理条件を設定する。
本実施形態では、従来は使用しなかった、図４のグラフに示す明確な指標を満たすように、入子１に熱処理（再焼き戻し処理）を行う。そのため、入子１に発生しがちであったヒートクラックを確実に防ぐことができるようになる。
【００２７】
[入子製品の面仕上げ工程；Ｓ６]
工程Ｓ５で得られた熱処理後の入子１を乾燥した後、入子１の面に対し、例えばショットブラストで表面仕上げを行い、圧縮空気でブラスタ粉を十分に除去し、さらに、必要な脱脂、水洗、乾燥等を行い、入子１を得る。
次に、この入子１を用いて、ダイカスト品を作製する具体例を、図５及び図６を参照しながら、以下説明する。
図５は、図７に示すような断面が切頭台形状の空間部１０Ｈを備えたダイカスト品１０を鋳造するためのダイカスト金型装置（金型構造体）５の概略断面図である。
図５に示すように、ダイカスト金型装置５は、いわゆるスクイズダイカスト用のものであって、上述の入子１を下型として、断面コ型状の第１主型６に嵌合・固定し、第１主型６の上端面６ｔにスライド金型７Ｌ、７Ｒを配置・固定する。図示しないが、スライド金型は、図４の紙面の奥行き側、紙面の手前側にも配置され（参照番号７Ｂ、７Ｆとする）、スライド金型７Ｌ、７Ｒ、７Ｂ、７Ｆが、鋳込まれるべき溶湯が凝固したダイカスト品を水平方向の四方面からスライド金型７Ｌ、７Ｒ、７Ｂ、７Ｆで取り囲むように配置される。
【００２８】
このような構成の下、入子１に備わる水冷孔１Ｈに冷却水を循環させ、入子１を冷却する。さらに、上型８を含む第２主型９Ａに、鉛直上方から圧力を負荷しながら、第２主型９Ａの下面をスライド金型７Ｌ、７Ｒ、７Ｂ、７Ｆに当接させると共に、溶湯（例えばアルミニウム溶湯）を入子１、スライド金型７Ｌ、７Ｒ、７Ｂ、７Ｆ、並びに上型９Ａが形成するキャビティ空間に鋳込んでいきダイカスト品を鋳造することになる。
【００２９】
従来は、入子１の型彫り面１ｓ側では、鋳込まれた溶湯の湯温が高いため、熱ひずみが大きく、一方、入子１の型彫り面１ｓの反対側では、水冷孔１Ｈを循環する冷却水の水温が低いため、熱ひずみ小さく、この熱ひずみの差により、入子１の型彫り面１ｓ側に引張残留応力が発生することになり、入子１をこのように実際に鋳造工程に使う際に、入子１にヒートクラックをもたらす応力が内在していた。
しかし、第１実施形態の入子１は、明確な指標の下、熱処理されるためヒートクラック発生を防止することができる。
【００３０】
当該指標を説明するための図４（ａ）を以下説明する。
図４（ａ）は、縦軸を、入子１の底面１ｔから鉛直方向に向かう距離（深さ）ｌをパラメータとし、横軸を、入子１の内部のひずみεをパラメータとするグラフである。
図４（ａ）に示されるように、距離（深さ）ｌが頂部１ｔから（Ｌ＋ΔＬ）までの間では、鋳造時に発生する熱ひずみεｈよりも、降伏ひずみεｙが大きくなるように設定する。
【００３１】
同時に、図４（ａ）に示すように、距離（深さ）ｌが（Ｌ＋ΔＬ）より先、すなわち、入子１の型彫り面１ｓの反対側では、入子１の深さ方向の途中、すなわち（Ｌ＋ΔＬ）の位置で降伏ひずみεｙと熱ひずみεｈの大小関係を逆転させるように設定する。
その結果、図５、図６が示すダイカスト鋳造の際、入子１以外の金型に入子１の熱膨張が拘束されたとき、図４（ｂ）のグラフが示すように、入子１の深さ方向途中から、残ひずみが発生するようになる。さらに、残歪みの分布より、図４（ｃ）に示すように、型彫り面１ｓから離れた側に圧縮残留ひずみが発生し、ヒートクラック（ひいては割れ）によ
る水冷孔１Ｈからの水漏れを防止できる。また、入子１の、水冷孔１Ｈの先端以下の箇所、（Ｌ＋ΔＬ）の位置にも残留圧縮応力を付与することができるため、従来発生しがちであった水冷孔１Ｈの先端からのヒートクラックを防止できる。
【００３２】
第１実施形態によれば、明確な指標に基づく入子の熱処理がなされることで、水冷孔を含む入子にヒートクラック、割れが発生する現象を確実に防ぐことができ、ひいては入子寿命を向上させることができる。
【００３３】
＜第２実施形態＞
第２実施形態は、第１実施形態と同様の入子準備工程と、熱処理工程を含み、さらに、これらの工程後の入子１に、溶湯からの熱が伝達される主方向（鉛直方向）に対して垂直な方向に沿って圧縮荷重をプレス機（油圧シリンダ）によって均等に負荷し残留応力を予め内在させてさらにヒートクラック、割れの発生の防止を万全とする入子の製造形態を例示する。
以下、[入子準備工程]及び[熱処理工程]は、第１実施形態と同様であるため、これらの工程の説明は省略し、熱処理工程の後に行われる[残留応力付与工程]について説明する。
【００３４】
[残留応力付与工程]
図９は、第１実施形態の[入子準備工程]及び[熱処理工程]によって得られた入子１に、矢印Ｌ、Ｒの矢先が指す方向に沿って、プレス機で圧縮荷重を負荷し溶湯鋳込み前の入子１を塑性変形させる形態を説明する概略断面図である。ただし、これによって付与される圧縮ひずみは、最大降伏ひずみ未満、すなわち、型彫り面１ｓから距離（Ｌ＋ΔＬ）までの部分の降伏ひずみよりも小さくする。例えば、圧縮荷重は、あまり小さいと必要な圧縮ひずみを入子に付与することができず、一方、あまり大きいと入子が破壊するおそれが高まるため入子を構成する金属種や熱処理後の金属物性次第で好適範囲を適宜することが好ましい。
【００３５】
第２実施形態によれば、第１実施形態の金属物性に加え、圧縮荷重により降伏ひずみを超える圧縮ひずみが生じることにより、型彫り面１ｓの側に圧縮残留応力を予め内在させることができる（図８参照）。その結果、水冷孔１Ｈからのヒートクラックがさらに万全に防止でき、ひいては入子を長寿命にすることができる。
【００３６】
尚、本発明は、上記の本実施形態に限定されるものではなく、本発明の要旨を逸脱しない範囲内において種々変更を加え得ることは勿論である。例えば、上記の入子１は単純形状のダイカスト品用であったが、より複雑な非単純形状のダイカスト品の場合に関する形態に関し、図１０から図１２を参照しながら説明する。図１０は、非単純形状のダイカスト品を製造するための入子１´の斜視図である。また、図１１は、図１０を、Ａ−Ａ線で鉛直下方に切断したときの概略断面図である。図１１に示されるように、入子１´は、型彫り面１Ｓが複雑形状となっているため、その頂面の断面に応じ、例えば３つの水冷孔Ｈ１、Ｈ２及びＨ３を含むようにする必要がある。ここで、水冷孔Ｈ１、Ｈ２及びＨ３の先端面から上端面Ｔ１、Ｔ２及びＴ３までの、それぞれの距離（深さ）は、Ｌ１、Ｌ２及びＬ３とする。
【００３７】
この場合には図１１に示されるように、複雑形状の入子１´について第１及び第２実施形態を適用する場合には、上記（Ｌ＋ΔＬ）の位置が最も高い頂面１´Ｔから最も深い位置にある先端Ｈ１Ｔを含む水冷孔Ｈ１の先端からΔＬの深さがソルト浴４の浴面４Ｓから上になるように入子１´を位置決めし、第１で施したと同様の指標に基づいて熱処理を行うようにする。それにより、すべての水冷孔Ｈ１、Ｈ２及びＨ３からのヒートクラックを防止できる。なお、かかる場合、上記指標を満たす限り入子１´の形状次第では入子１´を浴面４Ｓに対して斜めに配置、浸漬させて、浴面が（Ｌ＋ΔＬ）の位置になるように設定することも可能である。
【符号の説明】
【００３８】
１：入子、１ｓ：型彫り面、１Ｈ：水冷孔。
【図１】
0005626511.tif 000002
【図２】
0005626511.tif 000003
【図３】
0005626511.tif 000004
【図４】
0005626511.tif 000005
【図５】
0005626511.tif 000006
【図６】
0005626511.tif 000007
【図７】
0005626511.tif 000008
【図８】
0005626511.tif 000009
【図９】
0005626511.tif 000010
【図１０】
0005626511.tif 000011
【図１１】
0005626511.tif 000012
【図１２】
0005626511.tif 000013
【図１３】
0005626511.tif 000014